Шихта для получения цветного стекла
MIXTURE FOR PRODUCING COLOURED GLASS

Изобретение относится к области технологии силикатов и касается производства стекла, которое может быть использовано для изготовления изделий декоративно-художественного, хозяйственно-бытового назначения.
Известна шихта для получения цветного стекла, включающая, мас. %: сода 5,0-20,0; кварцевый песок 30,0-80,0; окрашивающая добавка 0,01-8,0 [1].
Задача изобретения - получение термостойкого цветного стекла.
Технический результат достигается тем, что шихта для получения цветного стекла, содержащая соду, кварцевый песок, окрашивающую добавку, дополнительно включает портландцементный клинкер и фосфогипс при следующем соотношении компонентов, мас. %: сода 13,0-15,0; кварцевый песок 67,0, 71,0, 74,5; окрашивающая добавка 0,5-5,0; портландцементнный клинкер 2,0-3,0; фосфогипс 8,0-12,0.
В таблице приведены составы шихты для получения цветного стекла.
Стекло может быть получено в электропечах любой конструкции при температуре 1400-1430°С в окислительной среде.
Источник информации
1. CN 1131644 А, 1996.